1、2中使用的保护膜8。故以0.1mm~0.5mm的范围为好。(PET)等的塑料基板。STN液晶元件20的构成与图1所示的实施例1的STN液晶元件是相同的,但滤色片7的厚度定为0.3微米。Rf为55微米的相位差板12配置透射率为46%厚度为200微米的偏振片11,这与实施例1是一样的。25的分光特性示于图13的曲线47。illumination.滤色片7用红色滤色片R、绿色滤色片G和蓝色滤色片B这3色构成,如图12所示,构成为纵条形状。色纯度降低,故不能令人满意。80%以上为好,最为理想的是90%以上。less.该滤色片7的分光光谱如图8所示。另外,采用使滤色片7的最高透射率,如图8所示,成为蓝色滤色片B>绿色滤色片G>红色滤色片R的顺序的办法,可以改善色平衡,可以改善OFF时的白度。2和图3说明的实施例1的情况是一样的,所以省略说明。25之后,透过反射式偏振片14的透射轴,再透过扩散层13、STN液晶元件20、相位差板12和偏振片11,显示白色。20%~60%为好,理想的是为30%~50%。与实施例4的构成不同。4所示的实施例2的构成是一样的。(EL)板构成的背光源28。